(57)【要約】      （修正有）【課題】光学フィルムの面品質劣化を低減し、支持体のロングラン適性を向上させ、光学フィルムのカールを容易に低減する、流延ドープを支持しながら搬送する光学フィルム支持体の製造方法。【解決手段】金属ベルト上にライニング層を複数層形成する工程Ｓ１３、Ｓ１４を含み、金属ベルトから最も離れた最表層のライニング層の表面粗さＲａは、３〜２００ｎｍとする。最表層のライニング層の硬度は、金属ベルト側に位置する少なくとも１層のライニング層の硬度よりも高い。【選択図】図５
2019123091.tif 000002
【特許請求の範囲】
【請求項１】
光学フィルムを構成する樹脂および溶媒を含む流延ドープを支持しながら搬送する支持体の製造方法であって、
金属ベルト上にライニング層を複数層形成する工程を含み、
前記金属ベルトから最も離れた最表層のライニング層の表面粗さＲａが、３〜２００ｎｍであることを特徴とする支持体の製造方法。
【請求項２】
前記最表層のライニング層の硬度は、該最表層のライニング層よりも前記金属ベルト側に位置する少なくとも１層のライニング層の硬度よりも高いことを特徴とする請求項１に記載の支持体の製造方法。
【請求項３】
前記最表層のライニング層の硬度は、前記金属ベルトに最も近いライニング層の硬度よりも高いことを特徴とする請求項１または２に記載の支持体の製造方法。
【請求項４】
前記最表層のライニング層の硬度は、ビッカース硬度で５００以上であることを特徴とする請求項１から３のいずれかに記載の支持体の製造方法。
【請求項５】
前記工程では、ハードクロムメッキ加工によって前記ライニング層を複数層形成することを特徴とする請求項４に記載の支持体の製造方法。
【請求項６】
前記工程では、グラス加工によって前記ライニング層を複数層形成し、
前記最表層のライニング層の表面粗さＲａが、３０〜１００ｎｍであり、
前記最表層のライニング層の硬度が、ビッカース硬度で５００以上７００以下であり、
前記複数層のライニング層の熱伝導率が、０．８〜１Ｗ／ｍ・Ｋであることを特徴とする請求項１から３のいずれかに記載の支持体の製造方法。
【請求項７】
光学フィルムを構成する樹脂および溶媒を含む流延ドープを支持しながら搬送する支持体であって、
金属ベルトと、
前記金属ベルト上に位置する複数層のライニング層とを含み、
前記金属ベルトから最も離れた最表層のライニング層の表面粗さＲａが、３〜２００ｎｍであることを特徴とする支持体。
【請求項８】
前記最表層のライニング層の硬度は、該最表層のライニング層よりも前記金属ベルト側に位置する少なくとも１層のライニング層の硬度よりも高いことを特徴とする請求項７に記載の支持体。
【請求項９】
前記最表層のライニング層の硬度は、前記金属ベルトに最も近いライニング層の硬度よりも高いことを特徴とする請求項７または８に記載の支持体。
【請求項１０】
前記最表層のライニング層の硬度は、ビッカース硬度で５００以上であることを特徴とする請求項７から９のいずれかに記載の支持体。
【請求項１１】
前記複数層のライニング層は、それぞれハードクロムメッキで構成されていることを特徴とする請求項１０に記載の支持体。
【請求項１２】
前記複数層のライニング層は、それぞれガラス材料で構成されており、
前記最表層のライニング層の表面粗さＲａが、３０〜１００ｎｍであり、
前記最表層のライニング層の硬度が、ビッカース硬度で５００以上７００以下であり、
前記複数層のライニング層の熱伝導率が、０．８〜１Ｗ／ｍ・Ｋであることを特徴とする請求項７から９のいずれかに記載の支持体。
【請求項１３】
請求項７から１２のいずれかに記載の支持体を用いて光学フィルムを製造する光学フィルムの製造方法であって、
前記光学フィルムを構成する樹脂および溶媒を含むドープを前記支持体上に流延して流延膜を形成する工程と、
前記流延膜を前記支持体から剥離する工程と、
剥離した前記流延膜を乾燥させて前記光学フィルムを取得する工程とを含むことを特徴とする光学フィルムの製造方法。
【発明の詳細な説明】
【技術分野】
【０００１】
本発明は、流延ドープを支持しながら搬送する支持体と、その支持体の製造方法と、上記支持体を用いて光学フィルムを製造する光学フィルムの製造方法とに関する。
【背景技術】
【０００２】
従来から、グラスライニングと呼ばれるライニング技術が知られている。グラスライニングとは、低炭素鋼板あるいはステンレス鋼板を素地とし、素地表面上にグラスライニング組成物を焼き付けてグラスライニング層を形成する表面加工技術である。グラスライニング層の表面は、耐薬品性および耐熱性に優れることから、グラスライニングは、例えば化学工業、医薬品工業、食品工業における反応漕や撹拌漕の製造に広く利用されている（例えば特許文献１参照）。
【０００３】
また、グラスライニングのようなライニング技術は、鉱石搬送用コンベアベルト等にも利用されている。例えば特許文献２では、コンベアベルトの基材の上面にライニング材を被覆するとともに、ライニング材中に耐摩耗用ラギング材を埋設することで、コンベアベルトを利用した土砂等の搬送の際に、ラギング材によってライニング材の摩耗を防止するようにしている。
【０００４】
一方、光学フィルムの分野においては、近年の光学デバイスの薄型化に伴い、より薄く、高品質な光学フィルムが求められている。光学フィルムの製造方法には様々な方法が存在するが、その中でも代表的な方法として、ポリマー（樹脂）を溶媒に溶解させたドープを支持体上に流延して製膜する溶液流延製膜法が広く知られている（例えば特許文献３、４参照）。
【０００５】
さらに、光学フィルムの製膜過程では、光学フィルムを一対のロールでニップして搬送することがしばしば行われる。このとき、光学フィルムの幅手方向を含む断面内で、光学フィルムにカールが発生していると、光学フィルムが一対のロールの間を通過する際に、光学フィルムに折れ込みや割れが発生することがある。この点、例えば特許文献５では、光学フィルムが一対のロールの間を通過する際に、光学フィルムの幅手端部にかかる圧力が幅手中央部にかかる圧力よりも小さくなるように、各ロールの形状を工夫することにより、上記した光学フィルムの折れ込み等の発生を低減するようにしている。
【先行技術文献】
【特許文献】
【０００６】
【特許文献１】特開２００５−６０７４６号公報（請求項１、段落〔０００１〕〜〔０００３〕、〔００１６〕、図１等参照）
【特許文献２】特開平１−２６７２０３号公報（特許請求の範囲、作用及び効果の欄等参照）
【特許文献３】特開２０１４−１７７０８９号公報（請求項１、段落〔０００９〕、〔００１２〕等参照）
【特許文献４】特開２０１１−１８３７５９号公報（請求項１、段落〔０００７〕、〔０００８〕、〔００１０〕、図１等参照）
【特許文献５】特開２０１７−７６１０７号公報（請求項１、段落〔０００６〕、〔００１７〕、〔００２１〕、〔００３８〕〜〔００５５〕、図２、図３等参照）
【発明の概要】
【発明が解決しようとする課題】
【０００７】
ところで、溶液流延製膜法では、ドープを支持して搬送する支持体として、安価で、平面性および弾性が良好なＳＵＳ（stainless steel、ステンレス鋼）からなる金属支持体（金属ベルト）を用いることが一般的である。この金属ベルトの表面には、ピンホール（窪み）や溶接線が存在することが周知の事実である。光学フィルムの製造時に上記のピンホール等の形状が流延膜（後に光学フィルムとなる）に転写されると、光学フィルムの面品質劣化が生じる。このため、金属ベルトの表面に、ピンホール等の転写を防止するための何らかの加工をすることが望ましい。
【０００８】
このとき、例えば特許文献１または２に記載されているようなライニング技術を、光学フィルムの製造で用いる金属ベルトに適用して、ピンホール等の転写防止を図ろうとする考え方もある。しかし、光学フィルムの製造では、金属ベルトが周回することで金属ベルトに屈曲部が生じるため、従来、金属ベルト上にライニング層を形成したとしても、そのライニング層が上記屈曲部の曲げに耐えられず、ライニング層に割れが発生すると考えられており、上記ライニング技術を金属ベルトに適用することはなかった。
【０００９】
また、溶液流延製膜法で用いられる金属ベルトの交換には、通常、多大なコストおよび時間を要するため、１つの金属ベルトを長期的に使用することが望ましい。そのためには、金属ベルトを定期的に保守・点検し、例えば金属ベルトの表面にドープの被膜が残っている場合には、それをウエスで拭き取ることが必要となる。しかし、金属ベルトの保守・点検において、上記ドープの被膜の拭き取り清掃の際に、ウエスとの擦れによって金属ベルトの表面に数ミクロン程度のキズ（拭き取りキズ）が付いてしまうことがある。上記の拭き取りキズは、流延膜に転写されて上記と同様に光学フィルムの面品質劣化を生じさせる原因となるため、拭き取りキズの付いた金属ベルトは、新しいベルトと交換することが必要となる。このことは、金属ベルトのロングラン適性（連続生産適性）が低下することを意味するため、何らかの改善が必要である。つまり、金属ベルトの保守・点検時に、金属ベルトの表面に拭き取りキズが付きにくくなるようにすることが望まれる。
【００１０】
また、溶液流延製膜法では、支持体から流延膜を剥離する際の残留溶媒量を適切に管理（調整）することが必要である。上記残留溶媒量の管理が適切でないと（例えば残留溶媒量が過度に低下すると）、流延膜の幅手端部が幅手中央部よりも乾燥が速く進行する影響で、剥離後の流延膜（光学フィルム）の幅手端部にカールが発生し、これが後工程で搬送不良を引き起こす原因となる。このような光学フィルムの幅手端部のカールは、製膜される光学フィルムが薄膜になるほど顕著に現れる。したがって、剥離のための残留溶媒量の適切な管理を容易にして、剥離後の光学フィルムのカールを容易に低減することが望まれる。なお、特許文献５で開示されているのは、光学フィルムの搬送不良を低減する技術であって、光学フィルムのカールそのものを低減する技術ではない。
【００１１】
本発明は、上記の問題点を解決するためになされたもので、その目的は、金属ベルトの表面に存在するピンホールおよび溶接線の形状が流延膜に転写されるのを防止して、光学フィルムの面品質劣化を低減することができるとともに、支持体のロングラン適性を向上させることができ、さらに、剥離後の流延膜（光学フィルム）のカールを容易に低減することができる支持体およびその製造方法と、その支持体を用いた光学フィルムの製造方法とを提供することにある。
【課題を解決するための手段】
【００１２】
本発明の上記目的は、以下の製造方法および構成によって達成される。
【００１３】
１．光学フィルムを構成する樹脂および溶媒を含む流延ドープを支持しながら搬送する支持体の製造方法であって、
金属ベルト上にライニング層を複数層形成する工程を含み、
前記金属ベルトから最も離れた最表層のライニング層の表面粗さＲａが、３〜２００ｎｍであることを特徴とする支持体の製造方法。
【００１４】
２．前記最表層のライニング層の硬度は、該最表層のライニング層よりも前記金属ベルト側に位置する少なくとも１層のライニング層の硬度よりも高いことを特徴とする前記１に記載の支持体の製造方法。
【００１５】
３．前記最表層のライニング層の硬度は、前記金属ベルトに最も近いライニング層の硬度よりも高いことを特徴とする前記１または２に記載の支持体の製造方法。
【００１６】
４．前記最表層のライニング層の硬度は、ビッカース硬度で５００以上であることを特徴とする前記１から３のいずれかに記載の支持体の製造方法。
【００１７】
５．前記工程では、ハードクロムメッキ加工によって前記ライニング層を複数層形成することを特徴とする前記４に記載の支持体の製造方法。
【００１８】
６．前記工程では、グラス加工によって前記ライニング層を複数層形成し、
前記最表層のライニング層の表面粗さＲａが、３０〜１００ｎｍであり、
前記最表層のライニング層の硬度が、ビッカース硬度で５００以上７００以下であり、
前記複数層のライニング層の熱伝導率が、０．８〜１Ｗ／ｍ・Ｋであることを特徴とする前記１から３のいずれかに記載の支持体の製造方法。
【００１９】
７．光学フィルムを構成する樹脂および溶媒を含む流延ドープを支持しながら搬送する支持体であって、
金属ベルトと、
前記金属ベルト上に位置する複数層のライニング層とを含み、
前記金属ベルトから最も離れた最表層のライニング層の表面粗さＲａが、３〜２００ｎｍであることを特徴とする支持体。
【００２０】
８．前記最表層のライニング層の硬度は、該最表層のライニング層よりも前記金属ベルト側に位置する少なくとも１層のライニング層の硬度よりも高いことを特徴とする前記７に記載の支持体。
【００２１】
９．前記最表層のライニング層の硬度は、前記金属ベルトに最も近いライニング層の硬度よりも高いことを特徴とする前記７または８に記載の支持体。
【００２２】
１０．前記最表層のライニング層の硬度は、ビッカース硬度で５００以上であることを特徴とする前記７から９のいずれかに記載の支持体。
【００２３】
１１．前記複数層のライニング層は、それぞれハードクロムメッキで構成されていることを特徴とする前記１０に記載の支持体。
【００２４】
１２．前記複数層のライニング層は、それぞれガラス材料で構成されており、
前記最表層のライニング層の表面粗さＲａが、３０〜１００ｎｍであり、
前記最表層のライニング層の硬度が、ビッカース硬度で５００以上７００以下であり、
前記複数層のライニング層の熱伝導率が、０．８〜１Ｗ／ｍ・Ｋであることを特徴とする前記７から９のいずれかに記載の支持体。
【００２５】
１３．前記７から１２のいずれかに記載の支持体を用いて光学フィルムを製造する光学フィルムの製造方法であって、
前記光学フィルムを構成する樹脂および溶媒を含むドープを前記支持体上に流延して流延膜を形成する工程と、
前記流延膜を前記支持体から剥離する工程と、
剥離した前記流延膜を乾燥させて前記光学フィルムを取得する工程とを含むことを特徴とする光学フィルムの製造方法。
【発明の効果】
【００２６】
上記した支持体の製造方法および構成によれば、金属ベルトの表面に存在するピンホールおよび溶接線の形状が流延膜に転写されるのを防止することができ、光学フィルムの面品質劣化を低減することができる。また、支持体のロングラン適性を向上させることができるとともに、剥離後の流延膜（光学フィルム）のカールを容易に低減することができる。
【図面の簡単な説明】
【００２７】
【図１】本発明の実施の形態に係る光学フィルムの製造装置の概略の構成を示す説明図である。
【図２】上記光学フィルムの製造工程の流れを示すフローチャートである。
【図３】上記製造装置が有する支持体の概略の構成を示す断面図である。
【図４】表面粗さＲａの算出方法を説明するための説明図である。
【図５】上記支持体の製造工程の流れを示すフローチャートである。
【図６】上記支持体の他の構成を示す断面図である。
【図７】ビッカース硬度の算出方法を説明するための説明図である。
【発明を実施するための形態】
【００２８】
本発明の実施の形態について、図面に基づいて説明すれば以下の通りである。なお、本明細書において、数値範囲をＡ〜Ｂと表記した場合、その数値範囲に下限Ａおよび上限Ｂの値は含まれるものとする。なお、本発明は、以下の内容に限定されるわけではない。
【００２９】
〔光学フィルムの製造方法〕
図１は、本実施形態の光学フィルムの製造装置１の概略の構成を示す説明図である。また、図２は、光学フィルムの製造工程の流れを示すフローチャートである。本実施形態の光学フィルムの製造方法は、溶液流延製膜法によって光学フィルムを製造する方法であり、図２に示すように、攪拌調製工程（Ｓ１）、流延工程（Ｓ２）、剥離工程（Ｓ３）、乾燥工程（Ｓ４）、延伸工程（Ｓ５）、切断工程（Ｓ６）、エンボス加工工程（Ｓ７）、巻取工程（Ｓ８）を含む。以下、図１および図２を参照しながら、各工程について説明する。
【００３０】
（Ｓ１；攪拌調製工程）
攪拌調製工程では、攪拌装置１００の攪拌槽１０１にて、少なくとも樹脂および溶媒を攪拌し、支持体３（エンドレスベルト）上に流延するドープを調製する。
【００３１】
（Ｓ２；流延工程）
流延工程では、攪拌調製工程で調製されたドープを、加圧型定量ギヤポンプ等を通して、導管によって流延ダイ２に送液し、無限に移送する回転駆動ステンレス鋼製エンドレスベルトよりなる支持体３上の流延位置に、流延ダイ２からドープを流延する。そして、支持体３は、流延されたドープ（流延ドープ）を支持しながら搬送する。これにより、支持体３上に流延膜としてのウェブ５が形成される。
【００３２】
支持体３は、一対のロール３ａ・３ｂおよびこれらの間に位置する複数のロール（不図示）によって保持されている。ロール３ａ・３ｂの一方または両方には、支持体３に張力を付与する駆動装置（不図示）が設けられており、これによって支持体３は張力が掛けられて張った状態で使用される。
【００３３】
流延工程では、ウェブ５を支持体３上で加熱し、支持体３から剥離ロール４によってウェブ５が剥離可能になるまで溶媒を蒸発させる。溶媒を蒸発させるには、ウェブ側から風を吹かせる方法や、支持体３の裏面から液体により伝熱させる方法、輻射熱により表裏から伝熱する方法等があり、適宜、単独であるいは組み合わせて用いればよい。
【００３４】
（Ｓ３；剥離工程）
上記の流延工程にて、支持体３上でウェブ５が剥離可能な膜強度となるまで乾燥固化あるいは冷却凝固させた後、剥離工程では、ウェブ５を、自己支持性を持たせたまま剥離ロール４によって剥離する。
【００３５】
なお、剥離時点での支持体３上でのウェブ５の残留溶媒量は、乾燥の条件の強弱、支持体３の長さ等により、４０〜１２０質量％の範囲であることが望ましい。残留溶媒量がより多い時点で剥離する場合、ウェブ５が柔らか過ぎると剥離時平面性を損ね、剥離張力によるシワや縦スジが発生しやすいため、経済速度と品質との兼ね合いで剥離時の残留溶媒量が決められる。なお、残留溶媒量は、下記式で定義される。
【００３６】
残留溶媒量（質量％）＝（ウェブの加熱処理前質量−ウェブの加熱処理後質量）／
（ウェブの加熱処理後質量）×１００
ここで、残留溶媒量を測定する際の加熱処理とは、１１５℃で１時間の加熱処理を行うことを表す。
【００３７】
（Ｓ４；乾燥工程）
支持体３から剥離されたウェブ５は、乾燥装置６にて乾燥される。乾燥装置６内では、側面から見て千鳥状に配置された複数の搬送ロールによってウェブ５が搬送され、その間にウェブ５が乾燥される。乾燥装置６での乾燥方法は、特に制限はなく、一般的に熱風、赤外線、加熱ロール、マイクロ波等を用いてウェブ５を乾燥させる。簡便さの点から、熱風でウェブ５を乾燥させる方法が好ましい。
【００３８】
ウェブ５は、乾燥装置６にて乾燥後、光学フィルムＦとしてテンター７に向かって搬送される。
【００３９】
（Ｓ５；延伸工程）
延伸工程では、テンター７にて光学フィルムＦを延伸する。このときの延伸方向としては、フィルム搬送方向（ＭＤ方向；Machine Direction）、フィルム面内で上記搬送方向に垂直な幅手方向（ＴＤ方向；Transverse Direction）、これらの両方向、のいずれかである。延伸工程では、光学フィルムＦの両側縁部をクリップ等で固定して延伸するテンター方式が、フィルムの平面性や寸法安定性を向上させるために好ましい。なお、テンター７内では、延伸に加えて乾燥を行ってもよい。延伸工程において、光学フィルムＦをＭＤ方向およびＴＤ方向の両方向に延伸することにより、光学フィルムＦをＭＤ方向およびＴＤ方向に対して斜めに交差する方向に延伸（斜め延伸）することもできる。
【００４０】
（Ｓ６；切断工程、Ｓ７；エンボス加工工程）
テンター７と巻取装置１０との間には、切断部８およびエンボス加工部９がこの順で配置されている。切断部８では、製膜された光学フィルムＦを搬送しながら、その幅手方向の両端部を、スリッターによって切断する切断工程が行われる。光学フィルムＦにおいて、両端部の切断後に残った部分は、フィルム製品となる製品部を構成する。一方、光学フィルムＦから切断された部分は、シュータにて回収され、再び原材料の一部としてフィルムの製膜に再利用される。
【００４１】
切断工程の後、光学フィルムＦの幅手方向の両端部には、エンボス加工部９により、エンボス加工（ナーリング加工）が施される。エンボス加工は、加熱されたエンボスローラーを光学フィルムＦの両端部に押し当てることにより行われる。エンボスローラーの表面には細かな凹凸が形成されており、エンボスローラーを光学フィルムＦの両端部に押し当てることで、上記両端部に凹凸が形成される。このようなエンボス加工により、次の巻取工程での巻きズレやブロッキング（フィルム同士の貼り付き）を極力抑えることができる。
【００４２】
（Ｓ８；巻取工程）
最後に、エンボス加工が終了した光学フィルムＦを、巻取装置１０によって巻き取り、光学フィルムＦの元巻（フィルムロール）を得る。すなわち、巻取工程では、光学フィルムＦを搬送しながら巻芯に巻き取ることにより、フィルムロールが製造される。光学フィルムＦの巻き取り方法は、一般に使用されているワインダーを用いればよく、定トルク法、定テンション法、テーパーテンション法、内部応力一定のプログラムテンションコントロール法等の張力をコントロールする方法があり、それらを使い分ければよい。光学フィルムＦの巻長は、１０００〜７２００ｍであることが好ましい。また、その際の幅は１０００〜３２００ｍｍ幅であることが望ましく、膜厚は１０〜６０μｍであることが望ましい。
【００４３】
〔光学フィルム〕
本実施形態の光学フィルムは、上記した溶液流延製膜法によって製造される。光学フィルムは、熱可塑性樹脂から構成されているフィルムであれば何でもよいが、光学用途に使用する場合には、所望の波長に対して透明な性質を有する樹脂からなるフィルムであることが好ましい。このようなフィルムを構成する樹脂としては、ポリカーボネート系樹脂、ポリエーテルスルフォン系樹脂、ポリエチレンテレフタレート系樹脂、ポリイミド系樹脂、ポリメチルメタクリレート系樹脂、ポリスルフォン系樹脂、ポリアリレート系樹脂、ポリエチレン系樹脂、ポリ塩化ビニル系樹脂、脂環構造を有するオレフィンポリマー系樹脂（脂環式オレフィンポリマー系樹脂）、セルロースエステル系樹脂などが挙げられる。なお、光学フィルムには、必要に応じて、マット材などの添加剤が含まれていてもよい。
【００４４】
〔支持体の詳細〕
次に、上記した光学フィルムの製造装置１が有する支持体３の詳細について説明する。図３は、上記支持体３の概略の構成を示す断面図である。本実施形態では、支持体３は、金属ベルト３１と、複数のライニング層３２とを有して構成されている。
【００４５】
金属ベルト３１は、ＳＵＳ等の金属からなる無端状のベルトである。複数のライニング層３２は、金属ベルト３１の表面を覆うように形成されており、ここでは、ライニング層３２ａ・３２ｂで構成されている。ライニング層３２ａ・３２ｂは、金属ベルト３１上にこの順で積層されている。したがって、ライニング層３２ａは、金属ベルトに最も近いライニング層であり、ライニング層３２ｂは、金属ベルト３１から最も離れた（最表層の）ライニング層である。各ライニング層３２は、例えばグラス加工などのライニング技術によって形成される。
【００４６】
本実施形態では、金属ベルト３１から最も離れた最表層のライニング層３２ｂの表面粗さ（算出平均粗さ）Ｒａが、３〜２００ｎｍである。上記範囲の表面粗さＲａは、ライニング層３２ｂを構成する材料（例えばガラス材料）を適切に選択することによって実現することができる。
【００４７】
ここで、表面粗さＲａは、ＪＩＳ  Ｂ０６０１−１９９４またはＪＩＳ  Ｂ  ０６０１−２００１で定義される値である。すなわち、表面粗さＲａは、図４に示すように、粗さ曲線から、その平均線ｍの方向に基準長さＬだけを抜き取り、この抜き取り部分の平均線ｍの方向にＸ軸を、縦倍率の方向にＹ軸を取り、粗さ曲線をｙ＝ｆ（ｘ）で表したときに、同図中の式によって求められる値をマイクロメートル（μｍ）で表したものである。
【００４８】
図５は、上記構成の支持体３の製造工程の流れを示すフローチャートである。支持体３の製造方法は、調製工程（Ｓ１１）、ブラスト工程（Ｓ１２）、ライニング層（第１層目）形成工程（Ｓ１３）、ライニング層（第２層目）形成工程（Ｓ１４）を含む。以下、各工程の詳細について説明する。
【００４９】
Ｓ１１の調製工程では、ライニング層形成用組成物を調製する。グラス加工の場合、ライニング層形成用組成物としては、ＳｉＯ2、Ｂ2Ｏ3、Ａｌ2Ｏ3、ＣａＯ、ＭｇＯ、Ｎａ2Ｏ、ＣｏＯ、ＮｉＯ、ＭｎＯ2、Ｋ2Ｏ、Ｌｉ2Ｏ、ＢａＯ、ＺｎＯ、ＴｉＯ2、ＺｒＯ2、およびＣａＦ2等からなる群から選択される成分を含む組成物であれば、特に限定なく使用することができる。なお、ライニング層形成用組成物のうち、金属ベルト３１側から１層目のライニング層３２ａの形成用組成物を「下ぐすり」とも称し、２層目のライニング層３２ｂの形成用組成物を「上ぐすり」とも称する。調整工程では、下ぐすり、上ぐすりのそれぞれを調製して用意する。
【００５０】
Ｓ１２のブラスト工程では、金属ベルト３１の表面に、固体金属、鉱物性または植物性の研磨材を高速度で吹き付けることにより、金属ベルト３１の表面のスケールを除去し、表面を清浄化する。
【００５１】
Ｓ１３のライニング層形成工程では、Ｓ１１で調製した下ぐすりを用い、Ｓ１２で表面が清浄化された金属ベルト３１上にライニング層３２ａを形成する。この工程では、下ぐすりの塗布、乾燥、焼成を複数回繰り返すことにより、ライニング層３２ａが所定厚み（例えば０．１〜０．３ｍｍ）で形成される。
【００５２】
Ｓ１４のライニング層形成工程では、Ｓ１１で調製した上ぐすりを用い、Ｓ１３で形成したライニング層３２ａの表面にライニング層３２ｂを形成する。この工程では、上ぐすりの塗布、乾燥、焼成を複数回繰り返すことにより、ライニング層３２ｂが所定厚み（例えば０．３〜０．７ｍｍ）で形成される。すなわち、ライニング層３２ａ・３２ｂの総厚みは、例えば０．４〜１．０ｍｍである。これにより、金属ベルト３１上にライニング層３２を複数層形成した支持体３が得られる。
【００５３】
なお、下ぐすり、上ぐすりの塗布は、湿式での手掛け、スプレー式、ディップ式、乾式等のいずれで行われてもよい。下ぐすり、上ぐすりの乾燥後は、ガラスが軟化溶融する温度で焼成を行えばよい。また、耐食性、耐磨耗性の点では、ライニング層３２ａ・３２ｂの総厚みは、０．８ｍｍ以上であることが望ましい。
【００５４】
なお、本実施形態では、ＳＵＳなどのステンレス鋼からなる金属ベルト３１上に、グラス加工によってライニング層３２を形成しているが、グラス加工が適用できる金属は、ステンレス鋼には限定されない。例えば、低炭素鋼板、鋳鉄、ニッケル・モリブデン合金（ハステロイ）、ニッケル・クロム・鉄合金（インコネル）等に対しても、グラス加工によってライニング層を形成することができる。すなわち、ステンレス鋼以外の上記金属で金属ベルト３１が構成された場合でも、その金属ベルト３１上に、グラス加工によってライニング層３２を形成することができる。
【００５５】
また、金属ベルト３１上に、グラス加工によってライニング層３２を複数層形成する以外にも、例えばハードクロム（硬質クロム、ＨＣｒ）メッキ加工によってライニング層３２を複数層形成することもできる。ハードクロムメッキ加工は、例えば公知の電気メッキ法を用いてハードクロムをメッキすることで行うことができる。
【００５６】
以上のように、本実施形態の支持体３の製造方法は、金属ベルト３１上にライニング層３２を複数層形成する工程（Ｓ１３、Ｓ１４）を含む。したがって、この製造方法によって製造された支持体３では、金属ベルト３１上に、複数層のライニング層３２が位置する（図３参照）。このような支持体３の構成では、金属ベルト３１の表面が複数層のライニング層３２で覆われるため、上述した溶液流延製膜法によって光学フィルムＦを製造する場合において、金属ベルト３１の表面に存在するピンホールおよび溶接線の形状が支持体３上の流延膜（ウェブ５）に転写されるのを、複数層のライニング層３２によって防止することができる。これにより、製造される光学フィルムＦの面品質が、上記形状の転写によって劣化するのを低減することができる。
【００５７】
また、金属ベルト３１上のライニング層３２は複数層であるため、後述するように、各ライニング層３２の硬度を適切に設定することにより（例えば内側のライニング層３２ａを軟らかくし、外側のライニング層３２ｂを硬くすることにより）、金属ベルト３１の屈曲部（ロール３ａ・３ｂの外周面に沿う部分）において各ライニング層３２の割れを生じにくくすることができる。その結果、従来は困難であったライニング技術の金属ベルト３１への適用が可能となり、本実施形態のように、金属ベルト３１上にライニング層３２を設ける構成が可能となる。
【００５８】
また、製造された光学フィルムＦを、例えば大型の液晶表示装置の偏光板の保護フィルムに適用する場合、光学フィルムＦに上記ピンホール等の転写によるキズ（転写キズ）が多少付いていたとしても、そのような転写キズが表示画像の視認性を大きく低下させることはない（画像の表示領域全体に対して転写キズの影響を受ける画像の表示領域の割合が小さいため）。一方、上記光学フィルムＦを、例えば撮像光学系（例えば撮像素子の光入射側に配置される赤外線カットフィルム）に適用する場合、撮像素子の画素が微小であるため、上記転写キズは撮像素子の撮像性能に大きく影響する。したがって、上記光学フィルムＦの面品質劣化を低減できる本実施形態の構成は、特に光学フィルムＦを撮像光学系に適用する場合に非常に有効となる。
【００５９】
また、金属ベルト３１をライニング層３２で覆う構成では、金属ベルト３１よりも硬い材料でライニング層３２を構成することが可能となる。これにより、支持体３の保守・点検において、支持体３の表面に残ったドープ被膜の拭き取り清掃を行う場合でも、支持体３（ライニング層３２）の表面に拭き取りキズが付きにくくなる。したがって、支持体３を長期にわたって使用することが可能となり、支持体３のロングラン適性（連続生産適性）を向上させることができる。また、ロングラン適性の向上によって支持体３の交換頻度が低下するため、支持体３の交換に要する多大なコストや時間も削減される。
【００６０】
また、最表層のライニング層３２ｂの表面粗さＲａが、３〜２００ｎｍであり、例えばＳＵＳの表面粗さ（例えば１ｎｍ程度）よりも十分に大きいため、剥離時に支持体３からウェブ５を剥離することが容易となる。したがって、剥離のためのウェブ５の残留溶媒量の適切な管理（特に残留溶媒量を過度に低下させない調整）が容易となり、これによって、剥離後のウェブ５および光学フィルムＦのカールを容易に低減することが可能となる。また、残留溶媒量の適切な管理が容易となるため、例えば剥離を容易にすべく、光学フィルムＦに求められる機能を損なわないようにドープの揮発性を変化させる処方検討に多大な時間をかける必要がなくなり、また、剥離を容易にするための設備（例えば特許文献４の冷却体）の追加も不要であり、設備追加によるコスト増加などの懸念もなくなる。
【００６１】
また、本実施形態の光学フィルムＦの製造方法は、上記した支持体３を用いて光学フィルムＦを製造する光学フィルムの製造方法であって、光学フィルムＦを構成する樹脂および溶媒を含むドープを支持体３上に流延して流延膜（ウェブ５）を形成する工程（Ｓ２）と、流延膜を支持体３から剥離する工程（Ｓ３）と、剥離した流延膜を乾燥させて光学フィルムＦを取得する工程（Ｓ５）とを含む。これにより、支持体３を長期間使用して支持体３の交換に要するコスト低減を図りながら、面品質が良好で、かつ、カールを低減した光学フィルムＦを製造することができる。
【００６２】
〔支持体の他の構成〕
図６は、支持体３の他の構成を示す断面図である。同図に示すように、金属ベルト３１上に形成される複数のライニング層３２は、３層であってもよい。また、図示はしないが複数のライニング層３２は、４層以上であってもよい。この場合でも、金属ベルト３１の表面が複数層のライニング層３２で覆われるため、金属ベルト３１の表面に存在するピンホール等の転写に起因する光学フィルムＦの面品質劣化を低減できる、支持体３のロングラン適性（連続生産適性）を向上させることができるなど、上述した本実施形態の効果と同様の効果を得ることができる。
【００６３】
また、金属ベルト３１側から、ライニング層３２ａ、ライニング層３２ｂ、ライニング層３２ｃの３層が設けられる場合、最表層のライニング層３２ｃの表面粗さＲａを３〜２００ｎｍとすることにより、剥離時に支持体３からウェブ５を剥離することが容易となり、残留溶媒量の管理が容易となるため、光学フィルムＦのカールを容易に低減することが可能となる。
【００６４】
〔各ライニング層の硬度について〕
各ライニング層３２は、上述したように、例えばガラス材料を用いたグラス加工によってそれぞれ形成される。このときの各ライニング層３２の硬度は、ビッカース硬度で５００以上７００以下である。また、各ライニング層３２がハードクロムメッキでそれぞれ構成される場合、各ライニング層３２の硬度は、ビッカース硬度で５００以上１２００以下である。
【００６５】
ここで、ビッカース硬度（「ＨＶ」と表記されることもある）とは、図７に示すように、圧子Ｐ（対面角１３６°のダイヤモンド正四角錐）に試験力Ｆ（Ｎ）を加えて、圧子Ｐを計測対象物ＯＢに押し込み、圧子Ｐを取り除いた際にできる永久変形のくぼみの対角線長さｄ（ｍｍ）から接触面積Ｓ（ｍｍ2）を算出し、試験力Ｆを接触面積Ｓで割った値を指す。
【００６６】
本実施形態では、最表層のライニング層３２の硬度は、最表層のライニング層３２よりも金属ベルト３１側に位置する少なくとも１層のライニング層３２の硬度よりも高い。例えば、図３のように、金属ベルト３１上にライニング層３２を２層設ける構成では、最表層のライニング層３２ｂの硬度は、金属ベルト３１に最も近いライニング層３２ａの硬度よりも高い。
【００６７】
また、例えば、図６のように、金属ベルト３１上にライニング層３２を３層設ける構成では、最表層のライニング層３２ｃの硬度は、両方のライニング層３２ａ・３２ｂの硬度よりも高くてもよいし、金属ベルト３１に２番目に近いライニング層３２ｂの硬度と同じで、金属ベルト３１に最も近いライニング層３２ａの硬度よりも高くてもよい。また、最表層のライニング層３２ｃの硬度が、両方のライニング層３２ａ・３２ｂの硬度よりも高い場合、金属ベルト３１に２番目に近いライニング層３２ｂの硬度は、金属ベルト３１に最も近いライニング層３２ａの硬度よりも高くてもよいし、上記ライニング層３２ａの硬度と同じであってもよい。
【００６８】
このように、最表層のライニング層３２（以下、外側のライニング層３２とも称する）の硬度が、最表層のライニング層３２よりも金属ベルト３１側に位置する少なくとも１層のライニング層３２（以下、内側のライニング層３２とも称する）の硬度よりも高くなることで、内側のライニング層３２が外側のライニング層３２よりも相対的に軟らかくなる。これにより、金属ベルト３１がロール３ａ・３ｂの外周面に沿って屈曲しても、その屈曲を内側のライニング層３２で吸収し、上記ライニング層３２を割れにくくすることができる。したがって、従来、困難であったライニング技術の金属ベルト３１への適用が可能となり、金属ベルト３１上にライニング層３２を設けて、金属ベルト３１の表面のピンホール等の転写に起因する光学フィルムＦの面品質劣化を低減するなど、上述した効果を確実に得ることが可能となる。
【００６９】
特に、最表層のライニング層３２の硬度が、金属ベルト３１に最も近い（金属ベルト３１と接する）ライニング層３２の硬度よりも高い場合、金属ベルト３１と接するライニング層３２が相対的に軟らかいため、金属ベルト３１の屈曲を、金属ベルト３１と接するライニング層３２で効率よく吸収することができる。その結果、上記ライニング層３２およびその上層のライニング層３２の割れを確実に低減することができる。よって、本実施形態のように、金属ベルト３１上に複数のライニング層３２を設ける構成を実現して、光学フィルムＦの面品質劣化を低減するなど、上述した効果を確実に得ることが可能となる。
【００７０】
また、ハードクロムメッキ加工によってライニング層３２を複数層形成する場合（複数層のライニング層３２がハードクロムメッキで構成される場合）、最表層のライニング層３２の硬度は、ビッカース硬度で５００以上であり、ＳＵＳのビッカース硬度（２００以下）よりも２倍以上高い。このため、最表層のライニング層３２に外的要因によるキズが付きにくくなり、特に、支持体３の保守・点検において、ドープ被膜をウエスで拭き取る場合でも、最表層のライニング層３２に拭き取りキズが付きにくくなる。また、上記ライニング層３２により、溶媒による支持体３の表面の腐食も抑えられる。これにより、支持体３のロングラン適性を確実に向上させることができる。
【００７１】
〔グラスライニング特有の構成〕
金属ベルト３１上に、グラス加工によってライニング層３２を複数層形成する構成では、最表層のライニング層３２の表面粗さＲａが、３０〜１００ｎｍであり、最表層のライニング層３２の硬度が、ビッカース硬度で５００以上７００以下であり、複数層のライニング層３２（ライニング層全体）の熱伝導率が、０．８〜１Ｗ／ｍ・Ｋであることが望ましい。
【００７２】
最表層のライニング層３２の表面粗さＲａが上記範囲であることにより、金属ベルト３１でウェブ５を直接支持する構成に比べて、支持体３に対するウェブ５の密着性を確実に低下させて、ウェブ５の剥離性を確実に向上させることができる。これにより、剥離のためのウェブ５の残留溶媒量の適切な管理が容易となり、剥離後のウェブ５および光学フィルムＦのカールを容易に低減することが可能となる。
【００７３】
また、最表層のライニング層３２の硬度が、ビッカース硬度で５００以上７００以下であり、ＳＵＳのビッカース硬度（２００以下）よりも２倍以上高いため、ハードクロムメッキの場合と同様に、最表層のライニング層３２に外的要因によるキズが付きにくく、保守・点検の際でも、ライニング層３２にウエスによる拭き取りキズが付きにくくなり、溶媒による支持体３の表面の腐食も抑えられる。これにより、支持体３のロングラン適性を確実に向上させることができる。
【００７４】
さらに、複数層のライニング層３２の熱伝導率は、０．８〜１Ｗ／ｍ・Ｋであり、例えばＳＵＳ（熱伝導率；４０Ｗ／ｍ・Ｋ）よりも非常に小さい。これにより、ウェブ５の支持体３上での乾燥を抑制することができる。したがって、ドープ処方変更や、追加設備による外的な温度管理を行わなくても、剥離の際に残留溶媒量が過度に低下してしまうのを抑えることができる。その結果、ウェブ５の幅手端部が幅手中央部よりも乾燥が速く進行する影響で、ウェブ５（光学フィルムＦ）の端部にカールが生じるのを防止することができる。したがって、特に乾燥が容易に進行する薄膜の光学フィルムＦでは、複数層のライニング層３２の熱伝導率を上記のように設定する構成が非常に有効となる。
【００７５】
〔実施例〕
以下、実施例を挙げて本発明を具体的に説明するが、本発明はこれらに限定されるものではない。
【００７６】
＜支持体の製造＞
まず、ライニング層形成用組成物として、表１に示すガラス材料（組成物Ａ〜Ｃ）を調製して準備した。また、ハードクロムメッキ加工用に、クロム溶液を用意した。
【００７７】
【表１】
2019123091.tif 000003
【００７８】
次に、表１で示した組成物Ａ〜Ｃを用い、ＳＵＳからなる無端状の金属ベルト上に、各組成物を表２に示す組み合わせおよび塗布方法で塗布し、乾燥および焼成することで、金属ベルト上にライニング層を複数層（２層または３層）形成して、各支持体１〜６、８を作製した。このとき、各ライニング層の形成は、組成物の塗布、乾燥、焼成を複数回繰り返すことで行った。なお、各ライニング層の焼成温度は、表２に示す通りである。各ライニング層の形成において焼成を繰り返すことにより、各ライニング層の厚みが薄くても、実際の焼成負荷に耐えられる。
【００７９】
なお、ライニング層を２層形成する場合は、金属ベルトから１層目を「下層」とも称し、２層目を「上層」とも称する。また、ライニング層を３層形成する場合は、金属ベルトから１層目を「下層」とも称し、２層目を「中間層」とも称し、３層目を「上層」とも称する。ここでは、下層を厚みが約０．１ｍｍとなるように形成し、上層を厚みが約０．４ｍｍとなるように形成した。また、中間層を形成する場合は、中間層を厚みが約０．３ｍｍとなるように形成した。
【００８０】
また、ＳＵＳからなる金属ベルトをクロム溶液に浸し、電気メッキ法により、金属ベルト上にライニング層を複数層形成し、表２に示す支持体７を作製した。なお、支持体７では、メッキ処理後の熱処理温度を異ならせることにより、下層と上層とで硬度を異ならせた。ここでは、下層の加熱温度を上層の加熱温度よりも上げることによって、下層の硬度を上層の硬度よりも低下させた。
【００８１】
また、比較のため、金属ベルト上にライニング層を形成していない支持体９を用意した。
【００８２】
【表２】
2019123091.tif 000004
【００８３】
＜光学フィルムの作製＞
〈微粒子分散液１〉
微粒子（アエロジル  Ｒ８１２  日本アエロジル（株）製）              １１質量部
エタノール                                                          ８９質量部
以上をディゾルバーで５０分間撹拌混合した後、マントンゴーリンで分散を行い、微粒子分散液１を調製した。
【００８４】
〈微粒子添加液１〉
メチレンクロライドを入れた溶解タンクに十分撹拌しながら、微粒子分散液１をゆっくりと添加した。更に、二次粒子の粒径が所定の大きさとなるようにアトライターにて分散を行った。これを日本精線（株）製のファインメットＮＦで濾過し、微粒子添加液１を調製した。
メチレンクロライド                                                  ９９質量部
微粒子分散液１                                                        ５質量部
【００８５】
〈ドープの調製〉
次に、加圧溶解タンクにメチレンクロライドとエタノールを添加した。そして、溶剤の入った加圧溶解タンクに総アシル基置換度２．５６のセルロースアセテートを撹拌しながら投入した。これを加熱し、撹拌しながら、完全に溶解し、これを安積濾紙（株）製の安積濾紙Ｎｏ．２４４を使用して濾過し、主ドープを調製した。そして、以下のものを密閉されている溶解釜に投入し、撹拌しながら溶解してドープを調製した。
【００８６】
《ドープの組成》
メチレンクロライド                                                ３６５質量部
エタノール                                                          ５０質量部
セルロースアシレート                                              １００質量部
（セルロースアセテートプロピオネート、アセチル基置換度１．６、プロピオニル基置換度０．９、総アシル基置換度２．５、数平均分子量（Ｍｎ）６．４万）
微粒子添加液１                                                        １質量部
【００８７】
〈フィルムの製膜〉
支持体として、上記で作製した支持体１〜９を用い、順に、以下のようにして光学フィルムを製膜した。すなわち、支持体上にドープを流延させ、流延したドープによって形成されるウェブ中の残留溶媒量が４５質量％になるまで支持体上で溶媒を蒸発させ、次いで剥離張力１３０Ｎ／ｍで、支持体上からウェブを剥離した。その後、剥離したウェブを、乾燥ゾーンを多数のローラで搬送させながら乾燥を終了させた。乾燥ゾーンの温度は１２５℃であり、乾燥時間は２０分であった。乾燥後の残留溶媒量は３質量％以下であった。
【００８８】
次いで、テンターを用いて乾燥後のウェブを延伸もしくは端部保持し搬送した。テンターでの延伸温度は１８０℃であり、延伸後の残留溶媒量は０．１質量％であった。
【００８９】
＜各パラメータの測定方法＞
（硬度の測定）
金属ベルト上に下層（ライニング層）を形成した後、マイクロビッカース硬度計（ＨＭＶ−Ｇシリーズ、島津製作所製）を用いて、下層のビッカース硬度を測定した。中間層および上層についても、上記と同様にして、中間層の形成後、および上層の形成後のそれぞれにおいて、上記硬度計を用いてビッカース硬度を測定した。また、支持体９については、金属ベルトのビッカース硬度を、上記硬度計を用いて測定した。
【００９０】
（熱伝導率の測定）
レーザーフラッシュ法を用いて、ライニング層全体（支持体１〜８）および金属ベルト（支持体９）の熱伝導率を測定した。ここで、レーザーフラッシュ法による熱伝導率の測定原理は、以下の通りである。
【００９１】
まず、パルスレーザー光を試料表面に照射し、温度上昇量θｍ（Ｋ）の逆数から比熱Ｃｐを求める。このときの比熱Ｃｐ（ｋＪ／ｋｇ・Ｋ）は、以下の式で表される。
Ｃｐ＝Ｑ／（Ｍ・θｍ）
なお、Ｑは、熱入量（パルス光エネルギー、単位ｋＪ）を示し、Ｍは、試料の質量（ｋｇ）を示す。
【００９２】
次に、温度上昇量θｍの１／２だけ温度が上昇するのに要する時間ｔ1/2（ｓ）から熱拡散率α（ｍｍ2／ｓ）を求める。
α＝０．１３８８ｄ2／ｔ1/2
なお、ｄは、試料の厚さ（ｍｍ）を示す。
【００９３】
熱伝導率λ（Ｗ／ｍ・Ｋ）は、比熱Ｃｐ、熱拡散率α、試料の密度ρ（ｋｇ／ｍ3）の積で表される。
λ＝α・Ｃｐ・ρ
【００９４】
（表面粗さＲａの測定）
上層（支持体１〜８）および金属ベルト（支持体９）の表面粗さＲａを、レーザー干渉計（光学計測機器Ｚｙｇｏ、キャノン製）を用いて測定した。
【００９５】
＜評価方法＞
（光学フィルムの面品質）
製造された光学フィルムのフィルム面を目視で観察して、支持体の金属ベルトに存在するピンホールおよび溶接線の転写キズがフィルム面に存在するか否かを判断し、以下の評価基準に基づいて、光学フィルムの面品質を評価した。
《評価基準》
○：フィルム面において、転写キズが全く観察されなかった。
×：フィルム面において、転写キズがかなり観察された。
【００９６】
（ロングラン適性（連続生産適性））
上層（支持体１〜８）および金属ベルト（支持体９）の表面を、ウエスで拭き清掃する前後で、ハンディタイプのＬＥＤライト（トリトングリーン、ＮＣＣ製）で照明して観察し、拭き清掃後のキズ（拭き取りキズ）の状態を調べた。そして、以下の評価基準に基づいて、ロングラン適性について評価した。
《評価基準》
○：支持体表面に拭き取りキズがほとんど観察されず、支持体の交換が不要である。
△：支持体表面に拭き取りキズが若干観察されたが、フィルムに転写しても品質にほとんど影響のない浅いキズであり、支持体の交換は不要である。
×：支持体表面に、フィルムに転写したときに品質劣化につながるほどの大きな拭き取りキズが観察され、支持体の交換が必要である。
【００９７】
（カール）
製造された光学フィルムを平坦な面上に載置し、フィルムの幅手端部に金尺を当て、載置面からのフィルム幅手端部の浮き上がり量を金尺の目盛から読み取り、読み取った値をカール量とした。そして、以下の評価基準に基づいて、カールについて評価した。
《評価基準》
○：フィルム幅手端部にカールが発生しているが、その後のフィルムの搬送にほとんど影響しない僅かなカールであった。
△：フィルム幅手端部にカールが発生しているが、その後のフィルムの搬送に支障がない程度のカールであり、実用上問題はない。
×：フィルム幅手端部に、搬送停止につながるほどの大きなカールが発生していた。
【００９８】
表３に、各パラメータの測定結果および各支持体の評価の結果を示す。
【００９９】
【表３】
2019123091.tif 000005
【０１００】
表３より、支持体１〜７では、面品質、カール、ロングラン適性の評価が全て良好（○または△）である。これは、支持体１〜７では、金属ベルト上に、複数層のライニング層が位置していることから、光学フィルムの製膜時に、金属ベルトの表面に存在するピンホールおよび溶接線の形状のウェブへの転写が防止され、また、ライニング層の存在によって拭き取りキズが付きにくくなっているためと考えられる。さらに、最表層のライニング層（上層）の表面粗さＲａが、３〜２００ｎｍの範囲内であるため、ウェブの剥離性が向上し、剥離のためのウェブの残留溶媒量の適切な管理（特に残留溶媒量を過度に低下させない調整）ができているためと考えられる。
【０１０１】
特に、支持体２、４〜７では、最表層のライニング層（上層）の硬度がビッカース硬度で５００以上であり、ライニング層がＳＵＳの２倍以上に硬いため、拭き清掃による拭き取りキズが支持体表面（ライニング層表面）に付きにくくなり、この結果、支持体のロングラン適性がより向上していると考えられる。
【０１０２】
また、支持体３〜６では、表面粗さＲａが３０〜１００ｎｍの範囲であり、支持体に対するウェブの剥離性が適度な範囲となるため（剥離が困難になりすぎず、容易になりすぎないため）、ウェブの残留溶媒量の適切な管理が確実に容易となり、この結果、フィルムの幅手端部のカールが良好に抑えられていると考えられる。
【０１０３】
これに対して、支持体８では、金属ベルト上にライニング層が設けられているため、光学フィルムの面品質および支持体のロングラン適性は良好となっている。しかし、最表層のライニング層（上層）の表面粗さＲａが２００ｎｍを超えており、支持体からのウェブの剥離が容易になりすぎるため、残留溶媒量の調整が却ってしにくくなり、この結果、フィルム端部にカールが生じていると考えられる。
【０１０４】
また、支持体９では、面品質、ロングラン適性およびカールについての結果が全て不良（×）である。支持体９では、金属ベルト上にライニング層が設けられていないため、金属ベルトのピンホール等がウェブに転写されてしまい、また、拭き取りキズが金属ベルトの表面に直接付いてしまうことが考えられる。また、金属ベルトの表面粗さＲａが１ｎｍと小さく、ウェブが支持体に密着しやすいため、支持体上でウェブの残留溶媒量が過度に低下し、その結果、フィルムの幅手端部が乾燥しやすくなってカールが発生していると考えられる。
【０１０５】
以上、本発明の実施形態について説明したが、本発明の範囲はこれに限定されるものではなく、発明の主旨を逸脱しない範囲で拡張または変更して実施することができる。
【産業上の利用可能性】
【０１０６】
本発明は、例えば溶液流延製膜法による光学フィルムの製造装置に用いる支持体およびその支持体の製造と、その支持体を用いた光学フィルムの製造に利用可能である。
【符号の説明】
【０１０７】
３      支持体
５      ウェブ（流延膜）
３１      金属ベルト
３２      ライニング層
３２ａ    ライニング層
３２ｂ    ライニング層
３２ｃ    ライニング層
Ｆ      光学フィルム
【図１】
2019123091.tif 000006
【図２】
2019123091.tif 000007
【図３】
2019123091.tif 000008
【図４】
2019123091.tif 000009
【図５】
2019123091.tif 000010
【図６】
2019123091.tif 000011
【図７】
2019123091.tif 000012